(57)【特許請求の範囲】
【請求項１】
エマルション中で縮合架橋粒子を調製する方法であって、
Ａ．２つの不飽和炭素−炭素部分を有する第１の直鎖反応物を準備する工程と、
Ｂ．２つのＳｉ−Ｈ部分を有する第２の直鎖反応物を準備する工程と、
Ｃ．少なくとも１つの縮合可能な反応性基を有し、２つ以下の不飽和炭素−炭素部分又はＳｉ−Ｈ部分を有するが、ただし、少なくとも１つの不飽和炭素−炭素部分又はＳｉ−Ｈ部分を有する、第３の反応物を準備する工程と、
Ｄ．ヒドロシリル化触媒を準備する工程と、
Ｅ．極性液体を準備する工程と、
Ｆ．前記ヒドロシリル化触媒及び前記極性液体の存在下で前記第１、第２、及び第３の反応物を混合してエマルションを形成する工程であって、前記第１、第２、及び第３の反応物が、ヒドロシリル化反応により反応して、前記縮合可能な反応性基が配置された直鎖骨格を有する粒子を前記エマルション中で形成し、前記粒子が前記極性液体中に配置される、工程と、
Ｇ．縮合反応により前記直鎖骨格を架橋して、前記縮合架橋粒子を形成する工程と、を含む、方法。
【請求項２】
前記架橋する工程が、前記第１、第２、及び／若しくは第３の反応物並びに／又は前記粒子に縮合触媒を添加して、前記縮合可能な基の縮合反応により前記粒子の前記直鎖骨格を架橋する工程と更に定義される、請求項１に記載の方法。
【請求項３】
前記直鎖骨格が、前記縮合反応により架橋されて、前記エマルション中で前記縮合架橋粒子を形成する、請求項１又は２に記載の方法。
【請求項４】
前記第３の反応物が、前記Ｓｉ−Ｈ部分を有するアルコキシシランである、請求項１〜３のいずれか一項に記載の方法。
【請求項５】
前記第１、第２、及び第３の反応物を混合する前記工程が、前記第１、第２、及び第３の反応物の前記混合物を転相させて前記エマルションを形成する工程を更に含む、請求項１〜４のいずれか一項に記載の方法。
【請求項６】
前記第３の反応物が式：
ＸＲ’ＳｉＲ’’ｔ（ＯＲ）４−ｔ
（式中、Ｒ、Ｒ’、Ｒ’’のそれぞれは独立に、１〜１２個の炭素原子を有する有機基であり、Ｘは独立に前記不飽和炭素−炭素部分又は前記Ｓｉ−Ｈ部分であり、ｔは０〜２である）を有する、請求項１〜３又は５のいずれか一項に記載の方法。
【請求項７】
前記第３の反応物が、ＨＳｉ（ＣＨ３）２ＯＳｉ（ＣＨ３）２ＣＨ２ＣＨ２Ｓｉ（ＯＣＨ３）３又はＨ２Ｃ＝ＣＨＳｉ（ＯＣＨ３）３である、請求項１〜３又は５のいずれか一項に記載の方法。
【請求項８】
前記縮合可能な反応性基が、−Ｓｉ（ＯＲ）基（式中、Ｒは１〜１２個の炭素原子を有する有機基である）である、請求項１〜７のいずれか一項に記載の方法。
【請求項９】
前記直鎖骨格が直鎖有機骨格と更に定義されるように、前記第１の直鎖反応物がケイ素を含まない、請求項１〜８のいずれか一項に記載の方法。
【請求項１０】
前記直鎖骨格が直鎖シリコーン骨格と更に定義されるように、前記第１の直鎖反応物がシロキサンと更に定義される、請求項１〜８のいずれか一項に記載の方法。
【請求項１１】
前記第１の直鎖反応物が、２つの末端不飽和炭素−炭素部分を有するポリジメチルシロキサンであり、前記第２の直鎖反応物が、２つの末端Ｓｉ−Ｈ部分を有するポリジメチルシロキサンであり、前記第３の反応物が、ＨＳｉ（ＣＨ３）２ＯＳｉ（ＣＨ３）２ＣＨ２ＣＨ２Ｓｉ（ＯＣＨ３）３又はＨ２Ｃ＝ＣＨＳｉ（ＯＣＨ３）３である、請求項１に記載の方法。
【請求項１２】
極性連続相と、
請求項１〜１１のいずれか一項に記載の方法により調製される架橋粒子と、
を含む、分散系を調製する方法。
【請求項１３】
請求項１〜１１のいずれか一項に記載の方法により調製される架橋粒子を含む、フィルムを形成する方法。
【請求項１４】
請求項１３に記載のフィルムを形成する方法であって、
前記架橋粒子から前記極性液体を分離する工程と、
前記架橋粒子から前記フィルムを形成する工程と、
を含む、方法。
【発明の詳細な説明】
【背景技術】
【０００１】
関連出願の相互参照
本出願は、２０１４年１２月１９日出願の米国特許仮出願第６２／０９４，６８３号に対する利益を主張するものであり、その内容は、参照することにより本明細書に組み込まれる。
【技術分野】
【０００２】
本開示は、全体として、縮合架橋粒子の調製方法に関する。より詳細には、本方法は、エマルション及び縮合反応を利用して直鎖骨格を有する粒子を架橋する。
【０００３】
超高分子量ポリマーを形成し、その後それらのポリマーをエマルション中に分散させるのは難しいということは周知である。典型的には、そのようなポリマー（シリコーンエラストマー又はゴムなど）は多くの溶媒に溶けず、ただ膨潤するだけで溶解しない。こうした理由から、このようなポリマーを溶液又はエマルション中で取り扱うことは非常に難しい。
【０００４】
架橋可能なシロキサンエマルションの水性エマルションもまたよく知られており、これらは、特に水を除去する際のフィルム形成剤として、様々な用途において使用することができる。高分子量ポリマーは概して、低分子量ポリマーから形成されたフィルムよりも特性が向上したフィルムを形成するため、こうした用途においては高分子量ポリマーが最も望ましい。しかしながら、架橋されて、水を除去する際にフィルムを形成することができる高分子量ポリマーの水性エマルションで満足のいくものを得ることは困難である可能性がある。通常、高分子量ポリマーは、その高い粘度のために乳化することが困難であり、もし乳化できたとしても、品質が若干劣った、粒径が大きめのエマルションが得られる。したがって、まだ改善の余地がある。
【図面の簡単な説明】
【０００５】
本開示の他の利点は容易に理解されるが、以下の発明を実施するための形態を参照し、本開示の方法の非限定的な一実施形態を説明する反応スキームを示す図１と併せて考慮することによってより良く理解される。
【発明の概要】
【０００６】
本開示は、エマルション中で縮合架橋粒子を調製する方法であって、２つの不飽和炭素−炭素部分を有する第１の直鎖反応物、２つのＳｉ−Ｈ部分を有する第２の直鎖反応物、及び少なくとも１つの縮合可能な反応性基を有し、２つ以下の不飽和炭素−炭素部分又はＳｉ−Ｈ部分を有するが、ただし、少なくとも１つの不飽和炭素−炭素部分又はＳｉ−Ｈ部分を有する、第３の反応物を混合する工程を含む、方法を提供する。第１、第２、及び第３の反応物は、ヒドロシリル化触媒及び極性液体の存在下で混合されてエマルションを形成し、このエマルション中で、第１、第２、及び第３の反応物がヒドロシリル化反応により反応して、縮合可能な反応性基が配置された直鎖骨格を有する粒子を形成する。本方法はまた、縮合反応により直鎖骨格を架橋して縮合架橋粒子を形成する工程も含む。
【発明を実施するための形態】
【０００７】
本開示は、エマルション中で縮合架橋粒子を調製する方法、極性連続相と極性連続相中に分散した縮合架橋粒子とを含む分散系、及び縮合架橋粒子自体を提供する。それぞれは、以下でより詳細に説明する。
【０００８】
縮合架橋粒子を調製する方法：
第１の直鎖反応物を準備する工程：
縮合架橋粒子を調製する方法（以下「方法」と称する）は、２つの不飽和炭素−炭素部分を有する第１の直鎖反応物を準備する工程を含む。準備する工程は特には限定されず、代替として、供給する工程、購入する工程、送達する工程、利用可能にする工程などと記述してもよい。第１の直鎖反応物は典型的には、下記により詳細に記載されているように、反応器又は他の反応槽に供給される。
【０００９】
２つの不飽和炭素−炭素部分を有する第１の直鎖反応物もまた特には限定されず、有機であっても無機であってもよい。様々な非限定的な実施形態において、第１の直鎖反応物はペンダント（すなわち、非末端）不飽和炭素−炭素部分を有さない。他の実施形態では、第１の直鎖反応物は、１つ又は２つのペンダント不飽和炭素−炭素部分を有する。第１の直鎖反応物はちょうど２つの不飽和炭素−炭素部分を有し、すなわち、不飽和炭素−炭素部分がゼロでもなく、１つでもなく、３つ以上でもない。
【００１０】
第１の直鎖反応物は、有機（例えば、ケイ素原子を含まない）であってもよく、シラン若しくはシロキサン又はそれらの組み合わせであってもよく、又は無機であるがやはり２つの不飽和炭素−炭素部分を含んでいてもよい。「直鎖」という用語は、当業者に理解されている通りである。
【００１１】
組み合わせの１種以上の化合物がそれぞれ独立に、ただ１つの末端不飽和炭素−炭素部分を含み、組み合わせの１種以上の化合物がそれぞれ独立に、２つの不飽和炭素−炭素部分を含む、化合物の組み合わせもまた利用されてもよい。
【００１２】
不飽和炭素−炭素部分は独立に、アルキニル部分（すなわち、炭素−炭素三重結合；Ｃ≡Ｃ）又はアルケニル部分（すなわち、炭素−炭素二重結合；Ｃ＝Ｃ）であってもよい。例えば、第１の直鎖反応物は、アルキニル部分及びアルケニル部分を同時に含んでもよい。あるいは、第１の直鎖反応物は、２つのアルケニル部分を含み、かつアルキニル部分は含まなくてもよい。更に、第１の直鎖反応物は、２つのアルキニル部分を含み、かつアルケニル部分は含まなくてもよい。
【００１３】
一実施形態では、第１の直鎖反応物は有機である。別の実施形態では、第１の直鎖反応物は、３、４、５、６、７、８、９、１０、１１、又は１２個の炭素原子を有するアルケンから選択される。様々な実施形態において、第１の直鎖反応物は、ヘキサジエン若しくはオクタジエン又はそれらの組み合わせである。
【００１４】
あるいは、第１の直鎖反応物はシラン又はシロキサンであってもよい。別の実施形態では、第１の直鎖反応物は、ビニル基又はアリル基などの２つの（末端であってもよい）有機基を有するシロキサンである。更に別の実施形態では、第１の直鎖反応物は、Ｈ２Ｃ＝ＣＨＳｉＲ２［ＯＳｉＲ２］ｎＯＳｉＲ２ＣＨ＝ＣＨ２（式中、各Ｒは独立に、１、２、３、４、５、６、７、８、９、１０、１１、又は１２個の炭素原子を有するアルキル基又はアリール基であり、ｎは０〜１０，０００、例えば１５〜２０の数である）である。更なる実施形態では、上記のいずれか１つ以上の値の範囲内又はそれらの値の間の、整数及び分数のいずれであっても、任意の値又は値の範囲が想到される。
【００１５】
第１の直鎖反応物は典型的には、粒子１００重量部当たり０．１〜９９．９、０．１〜１０、１０〜９９．９、又は１０重量部より多く９９．９重量部までの量で準備される。第１の直鎖反応物が化合物の組み合わせである場合、組み合わせの総重量は、典型的には直前に記載した量で存在する。更なる実施形態では、上記のいずれか１つ以上の値の範囲内又はそれらの値の間の、整数及び分数のいずれであっても、任意の値又は値の範囲が想到される。
【００１６】
第２の直鎖反応物を準備する工程：
方法はまた、２つのＳｉ−Ｈ部分を有する第２の直鎖反応物を準備する工程も含む。「直鎖」という用語は、当業者に理解されている通りである。準備する工程は、前述の通りであってもよく、又は異なっていてもよい。第２の直鎖反応物は、第２の直鎖反応物中に存在するケイ素原子がＳｉ−Ｈ部分のものだけであるような、有機であってもよい。あるいは、第２の直鎖反応物は、Ｓｉ−Ｈ部分の一部であってもなくてもよいケイ素原子を複数含んでいてもよい。あるいは、第２の直鎖反応物は、シラン、シロキサン、又はそれらの組み合わせであってもよい。
【００１７】
第２の直鎖反応物は、ちょうど２つの不飽和Ｓｉ−Ｈ部分を有し、すなわち、Ｓｉ−Ｈ部分がゼロでもなく、１つでもなく、３つ以上でもない。組み合わせの１種以上の化合物がそれぞれ独立に、ただ１つのＳｉ−Ｈ部分を含み、組み合わせの１種以上の化合物がそれぞれ独立に、２つのＳｉ−Ｈ部分を含む、化合物の組み合わせもまた利用されてもよい。非限定的な一実施形態では、第２の直鎖反応物はペンダントＳｉ−Ｈ部分を有さない。別の実施形態では、第２の直鎖反応物は１つ又は２つのペンダントＳｉ−Ｈ部分を有する。
【００１８】
様々な実施形態において、第２の直鎖反応物は、メチルハイドロジェン／ジメチルポリシロキサン（液体）である。別の実施形態では、第２の直鎖反応物は、ＨＲ２Ｓｉ［ＯＳｉＲ２］ｎＯＳｉＲ２Ｈ（式中、各Ｒは独立に、１、２、３、４、５、６、７、８、９、１０、１１、又は１２個の炭素原子を有するアルキル基又はアリール基であり、ｎは０〜１０，０００、例えば１５〜２０の数である）である。別の実施形態では、第２の直鎖反応物はシロキサンオリゴマーであってもよい。更なる実施形態では、上記のいずれか１つ以上の値の範囲内又はそれらの値の間の、整数及び分数のいずれであっても、任意の値又は値の範囲が想到される。
【００１９】
一実施形態では、第１の直鎖反応物は、２つの末端アルケニル基を有するオルガノポリシロキサン又は有機化合物（ケイ素原子を含まない）であり、第２の直鎖反応物は、末端のケイ素結合した水素原子２つを有するオルガノポリシロキサン又は末端のケイ素結合した水素原子２つを有する（が他のケイ素原子は含まない）有機化合物である。
【００２０】
第２の直鎖反応物は典型的には、粒子１００重量部当たり０．１〜９９．９、０．１〜１０、１０〜９９．９、又は１０重量部より多く９９．９重量部までの量で準備される。更なる実施形態では、上記のいずれか１つ以上の値の範囲内又はそれらの値の間の、整数及び分数のいずれであっても、任意の値又は値の範囲が想到される。
【００２１】
第３の反応物を準備する工程：
方法はまた、少なくとも１つの縮合可能な反応性基を有し、２つ以下の不飽和炭素−炭素部分又はＳｉ−Ｈ部分を有するが、ただし、少なくとも１つの不飽和炭素−炭素部分又はＳｉ−Ｈ部分を有する、第３の反応物を準備する工程を含む。換言すれば、第３の反応物は、合計で２つ以下の全（不飽和炭素−炭素部分＋Ｓｉ−Ｈ部分）を有し得る。例えば、第３の反応物は、１つの不飽和炭素−炭素部分を有し、かつＳｉ−Ｈ部分を有さなくてもよい。第３の反応物は、１つのＳｉ−Ｈ部分を有し、かつ不飽和炭素−炭素部分を有さなくてもよい。第３の反応物は、２つの不飽和炭素−炭素部分を有し、かつＳｉ−Ｈ部分を有さなくてもよい。第３の反応物は、２つのＳｉ−Ｈ部分を有し、かつ不飽和炭素−炭素部分を有さなくてもよい。あるいは、第３の反応物は、１つの不飽和炭素−炭素部分及び１つのＳｉ−Ｈ部分を有してもよい。準備する工程は、前述の通りであってもよく、又は異なっていてもよい。
【００２２】
第３の反応物もまた特には限定されないが、連鎖停止剤として作用する場合がある。連鎖停止剤として作用する場合、第３の反応物は、複数の不飽和炭素−炭素部分又はＳｉ−Ｈ部分を含まない。そのような実施形態ではまた、ただ１つの不飽和炭素−炭素部分又はＳｉ−Ｈ部分は末端又はペンダントであってもよい。
【００２３】
第３の反応物は有機であってもよく、ケイ素原子を含まなくてもよい。あるいは、第３の反応物は有機であってもよく、場合により存在するＳｉ−Ｈ部分のケイ素原子だけを含んでもよい。更に、第３の反応物は有機であってもよく、複数のケイ素原子を含んでもよい。一実施形態では、第３の反応物は、Ｓｉ−Ｈ部分を有するアルコキシシランである。別の実施形態では、第３の反応物は、不飽和炭素−炭素部分を有するアルコキシシランである。
【００２４】
第３の反応物の不飽和炭素−炭素部分又はＳｉ−Ｈ部分は、第１の直鎖反応物に関して前述されたもののいずれかであり得る。しかしながら、第３の反応物の不飽和炭素−炭素部分又はＳｉ−Ｈ部分は、第１及び第２の直鎖反応物の前述されたものと同じであってもよく、又は異なっていてもよい。
【００２５】
第３の反応物の縮合可能な反応性基は、当技術分野において理解されているように、この基が縮合反応に関与できることを除いて、特には限定されない。例えば、縮合可能な反応性基（又は脱離基）は、アルコキシ基、オキシム基、カルボキシ基、アセトキシ基、アルキレンオキシ基、アミン基、アミノキシ基、又はアミド基であってもよい。あるいは、縮合可能な反応性基は、縮合反応において機能することができる、ケイ素に接する受容可能な脱離基として当業者に理解されている任意の基であってもよい。
【００２６】
一実施形態では、第３の反応物は、式：
ＸＲ’ＳｉＲ’’ｔ（ＯＲ）４−ｔ
（式中、Ｒ、Ｒ’、Ｒ’’のそれぞれは独立に、１〜１２個の炭素原子を有する有機基であり、Ｘは独立に不飽和炭素−炭素部分又はＳｉ−Ｈ部分であり、ｔは０〜２である）を有する。Ｒ、Ｒ’及びＲ’’のそれぞれは独立に、１、２、３、４、５、６、７、８、９、１０、１１、又は１２個の炭素原子をそれぞれ有する有機基であり得る。
【００２７】
更に、第３の反応物は、前述の式によりそれぞれ定義される２種以上の化合物を含み得る。別の実施形態では、第３の反応物は、ＨＳｉ（ＣＨ３）２ＯＳｉ（ＣＨ３）２ＣＨ２ＣＨ２Ｓｉ（ＯＣＨ３）３若しくはＨ２Ｃ＝ＣＨＳｉ（ＯＣＨ３）３又はそれらの組み合わせである。別の実施形態では、第３の反応物は、ＨＳｉ（ＯＣ２Ｈ５）３；ＨＳｉＣＨ３（ＯＣＨ３）２；ＨＳｉ（ＣＨ３）２ＯＣＨ３；Ｈ２Ｃ＝ＣＨＳｉＣＨ３（ＯＣＨ３）２；Ｈ２Ｃ＝ＣＨＳｉ（ＣＨ３）２ＯＣＨ３；Ｈ２Ｃ＝ＣＨＣＨ２Ｓｉ（ＯＣＨ３）３；Ｈ２Ｃ＝ＣＨＣＨ２ＳｉＣＨ３（ＯＣＨ３）２；若しくはＨ２Ｃ＝ＣＨＣＨ２Ｓｉ（ＣＨ３）２ＯＣＨ３；又はこれらの組み合わせであり得、又はこれらを含み得る。
【００２８】
更に別の実施形態では、第３の反応物の縮合可能な反応性基は更に、アルコキシ基と定義される。あるいは、縮合可能な反応性基は、−Ｓｉ（ＯＲ）基（式中、Ｒは１〜１２個の炭素原子、すなわち、１、２、３、４、５、６、７、８、９、１０、１１、若しくは１２個の、又はこれらの値の任意の範囲の炭素原子を有する有機基である）であってもよい。
【００２９】
組み合わせの１種以上の化合物がそれぞれ独立に、１つの不飽和炭素−炭素部分又は１つのＳｉ−Ｈ部分を含み、残りの化合物が合計２つ以下のそのような部分を含む、化合物の組み合わせがまた利用されてもよい。
【００３０】
第３の反応物は典型的には、粒子１００重量部当たり０．１〜９９．９、０．１〜１０、１０〜９９．９、又は１０重量部より多く９９．９重量部までの量で準備される。第３の反応物が化合物の組み合わせである場合、組み合わせの総重量は、典型的には直前に記載した量で存在する。更なる実施形態では、上記のいずれか１つ以上の値の範囲内又はそれらの値の間の、整数及び分数のいずれであっても、任意の値又は値の範囲が想到される。
【００３１】
ヒドロシリル化触媒を準備する工程：
方法はまた、ヒドロシリル化触媒を準備する工程も含む。準備する工程は、前述のものと同じあってもよく、又は異なっていてもよい。ヒドロシリル化触媒は、当技術分野において既知の任意のものであってもよい。様々な実施形態において、ヒドロシリル化触媒は、白金、ロジウム、イリジウム、パラジウム若しくはルテニウム又はそれらの組み合わせを含む。ヒドロシリル化触媒は例えば、白金微粉末、白金黒、塩化白金酸、塩化白金酸のアルコール溶液、塩化白金酸のオレフィン錯体、塩化白金酸とアルケニルシロキサンの錯体、又は前述の白金触媒を含む熱可塑性樹脂であってもよい。別の実施形態では、ヒドロシリル化触媒は、Ｋａｒｓｔｅｄｔ触媒若しくはＳｐｅｉｅｒ触媒、又はそれらの組み合わせなどの白金ビニルシロキサン錯体である。ヒドロシリル化触媒は、単一の触媒又は２種以上の触媒の組み合わせであってもよい。換言すれば、１種、２種以上、又は少なくとも１種のヒドロシリル化触媒を利用することができる。
【００３２】
ヒドロシリル化触媒は典型的には、粒子総重量を基準にして、１〜１００、１〜１０、又は１０〜１００ｐｐｍの、白金元素として計算される白金の量で準備される。更なる実施形態では、上記のいずれか１つ以上の値の範囲内又はそれらの値の間の、整数及び分数のいずれであっても、任意の値又は値の範囲が想到される。
【００３３】
極性液体を準備する工程：
方法は、極性液体を準備する工程を更に含む。第１、第２、及び第３の反応物が典型的には極性液体中に「溶解」しないという点で、典型的には極性液体は「溶媒」ではない。極性液体は特には限定されないが、親水性液体、極性非プロトン性液体、又は極性プロトン性液体と記述してもよい。通常、「親水性」という用語は、当技術分野において理解されているように、極性液体が極性及び／又は（非）プロトン性であり、水を好むことを述べる。極性液体は、水、アルコール、極性プロトン性液体、極性非プロトン性液体、及びそれらの組み合わせであってもよく、これらを含んでもよく、これらから本質的になってもよく、又はこれらからなってもよい。極性液体の様々な非限定的例としては、水、アルコール、テトラヒドロフラン（ＴＨＦ）、酢酸エチル、アセトン、ジメチルホルムアミド（ＤＭＦ）、アセトニトリル、ジメチルスルホキシド（ＤＭＳＯ）、ギ酸、ｎ−ブタノール、イソプロパノール（ＩＰＡ）、ニトロメタン、エタノール、メタノール、酢酸、及びそれらの組み合わせが挙げられる。様々な実施形態において、極性液体は、メタノール、エタノール、グリコール、水、及びそれらの組み合わせから選択される。あるいは、極性液体は、メタノール、エタノール、プロパノール、ブタノール、及び／又は任意の他のアルカンをベースとしたアルコール溶媒から選択されてもよい。様々な実施形態において、極性液体は、水又はメタノール又はエタノール又はプロパノール又はブタノール又はグリコール又はアルカンをベースとしたアルコール溶媒又はこれらのうちの２種以上の組み合わせである。水は特には限定されず、水道水、井戸水、飲用水又は非飲用水などであってもよい。水は精製されていても、又はされていなくてもよい。「から本質的になる」という用語は通常、連続相（又は水そのもの）が含む疎水性又は非極性液体が、１０、９、８、７、６、５、４、３、２、１、０．５、又は０．１重量パーセント未満であることを述べる。様々な実施形態において、１種、２種以上、又は少なくとも１種の極性液体を利用することができる。
【００３４】
極性液体は典型的には、下記により詳細に記載されている連続相１００重量部当たり２０〜８０、２５〜７５、３０〜７０、３５〜６５、４０〜６０、４５〜５５、又は約５０重量部の量で準備される。更なる実施形態では、上記のいずれか１つ以上の値の範囲内又はそれらの値の間の、整数及び分数のいずれであっても、任意の値又は値の範囲が想到される。
【００３５】
第１、第２、及び第３の反応物を混合する工程：
方法は、第１、第２、及び第３の反応物を混合する工程を更に含む。より典型的には、この工程は、ヒドロシリル化触媒及び極性液体と共に、第１、第２、及び第３の反応物を混合する工程と更に定義される。上記で最初に述べたように、第１、第２、及び第３の反応物は典型的には、反応器又は他の反応槽に供給又は導入される。第１、第２、及び第３の反応物は、ヒドロシリル化触媒及び極性液体の存在下で混合されて、極性液体が連続相であり、第１、第２、及び第３の反応物が分散相であるエマルションを形成する。典型的には、このエマルションは、水中油型エマルション（すなわち、ｏ／ｗエマルション）と記述される。
【００３６】
第１、第２、及び第３の反応物は、ヒドロシリル化触媒及び極性液体と共に、連続式又はバッチ式で反応槽中にそれぞれ独立に混合又は導入されてもよい。第１、第２、及び第３の反応物は、ヒドロシリル化触媒及び極性液体と共に、任意の順序で、１つ以上の別個の工程で、混合されてもよい。あるいは、第１、第２、及び第３の反応物は、ヒドロシリル化触媒及び極性液体と共に、互いに任意の１つ以上と、同時に混合されてもよい。
【００３７】
一実施形態では、第１、第２、及び第３の反応物を混合する工程は、第１、第２、及び第３の反応物の混合物（例えば、ヒドロシリル化触媒及び極性液体の存在下の）を転相させてエマルションを形成する工程を更に含む。しかしながら、エマルションを形成する工程は限定されず、この工程に加えて又は代替として、せん断をかけること、混合、ボルテックス、及び／又は当技術分野において既知の任意の他の方法を含んでもよい。
【００３８】
方法はまた、界面活性剤を準備する工程並びに／又は界面活性剤を、第１、第２若しくは第３の反応物のうちの１つ以上と、ヒドロシリル化触媒と、極性溶媒と、及び／又はこれらのうちのいずれか１つ以上と、逐次的に又は同時に混合する工程を含んでもよい。界面活性剤は、非イオン性界面活性剤、カチオン性界面活性剤、アニオン性界面活性剤、両性界面活性剤、及びそれらの組み合わせから選択することができる。好適な非イオン性界面活性剤としては、Ｇｕｅｒｂｅｔアルコールアルコキシレート（又はその誘導体）、アルキルフェノールアルコキシレート、エトキシ化及びプロポキシル化脂肪族アルコール、アルキルポリグルコシド及びヒドロキシアルキルポリグルコシド、ソルビタン誘導体、Ｎ−アルキルグルカミド、例えばエチレンオキシド、プロピレンオキシド、及び／又はブチレンオキシドのブロックコポリマー等のアルキレンオキシドブロックコポリマー、ポリヒドロキシ及びポリアルコキシ脂肪酸誘導体、アミンオキシド、シリコーンポリエーテル、ポリサッカライドをベースとする様々なポリマー界面活性剤、ポリビニルアルコール及びポリアクリルアミドをベースとするポリマー界面活性剤、並びにそれらの組み合わせが挙げられるが、これらに限定されない。
【００３９】
好適なカチオン性界面活性剤としては、例えば、ハロゲン化アルキルジメチルアンモニウム等のアンモニウム基を含む界面活性化合物、及び化学式ＲＲ’Ｒ’’Ｒ’’’Ｎ＋Ｘ−を有する化合物（式中、Ｒ、Ｒ’、Ｒ’’、及びＲ’’’は独立に、アルキル基、アリール基、アルキルアルコキシ基、アリールアルコキシ基、ヒドロキシアルキル（アルコキシ）基、及びヒドロキシアリール（アルコキシ）基の群から選択され、Ｘはアニオンである）が挙げられるが、これらに限定されない。
【００４０】
好適なアニオン性界面活性剤としては、脂肪族アルコールサルフェート、及びエトキシ化脂肪族アルコールサルフェートが挙げられるが、これらに限定されない。好適なアニオン性界面活性剤の更なる非限定的な例としては、アルカンスルホネート、直鎖アルキルベンゼンスルホネート、直鎖アルキルトルエンスルホネート、ジフェニルスルホネート、及びジフェニルエーテルスルホネートが挙げられる。また更に、アニオン性界面活性剤は、オレフィンスルホネート及びジスルホネート、アルケンスルホネートとヒドロキシアルカンスルホネート又はジスルホネートとの混合物、アルキルエステルスルホネート、スルホン化ポリカルボン酸、アルキルグリセリルスルホネート、脂肪酸グリセロールエステルスルホネート、アルキルフェノールポリグリコールエーテルスルホネート、パラフィンスルホネート、アルキルホスフェート、アシルイソチオネート、アシルタウレート、アシルメチルタウレート、アルキルコハク酸、アルケニルコハク酸及びその対応するエステルとアミド、アルキルスルホコハク酸及び対応するアミド、スルホコハク酸のモノエステル及びジエステル、アシルサルコシネート、硫酸化アルキルポリグルコシド、アルキルポリグリコールカルボキシレート、ヒドロキシアルキルサルコシネート、並びにそれらの組み合わせを含んでもよい。また更に、アクリル酸又はスルホン化ポリスチレン、及びそれらの組み合わせをベースにしたポリマーアニオン性界面活性剤もまた使用されてもよい。好適な両性界面活性剤としては、アニオン基を含む第二級及び／又は第三級アミンの脂肪族誘導体、ベタイン誘導体、並びにそれらの組み合わせが挙げられるが、これらに限定されない。
【００４１】
加えて、界面活性剤は独立に、脂肪族及び／又は芳香族のアルコキシル化アルコール、ＬＡＳ（直鎖アルキルベンゼンスルホネート）、パラフィンスルホネート、ＦＡＳ（脂肪族アルコールサルフェート）、ＦＡＥＳ（脂肪族アルコールエーテルサルフェート）、アルキレングリコール、トリメチロールプロパンエトキシレート、グリセロールエトキシレート、ペンタエリトリトールエトキシレート、ビスフェノールＡのアルコキシレート、並びに４−メチルヘキサノール及び５−メチル−２−プロピルヘプタノールのアルコキシレート、並びにそれらの組み合わせを含んでもよく、又はこれらであってもよい。更に、界面活性剤は、直鎖若しくは分枝鎖アルキル基、直鎖若しくは分枝鎖アルケニル基、アルキルフェニル基、アルキレン基、及び／又はそれらの組み合わせを含むアルキル多糖を含んでもよく、又はこれらであってもよい。
【００４２】
１種以上の界面活性剤は、第１、第２、及び第３の反応物の総重量（例えば、分散相の重量）を基準として、０．０１〜２０、１〜１５、１〜１０、１〜５、５〜２０、５〜１５、５〜１０、１０〜２０、１０〜１５、０．０１〜５、０．０５〜５、０．１〜５、０．１〜４、０．１〜３、０．１〜２、０．１〜１、０．５〜５、０．５〜４、０．５〜３、０．５〜２、０．５〜１、１〜５、１〜４、１〜３、１〜２、２〜５、２〜４、２〜３、３〜５、３〜４、又は４〜５重量パーセントの量で使用され得る。更に、シリコーン粒子は、防腐剤、殺生物剤、増粘剤、凍結／融解添加剤、防錆剤、顔料、及び当技術分野において既知の他の添加剤が挙げられるがこれらに限定されない１種以上の添加剤を含んでもよい。
【００４３】
混合してエマルションを形成する際、及びヒドロシリル化触媒の存在下において、第１、第２、及び第３の反応物は周囲温度で反応してもよく、又は周囲温度で反応しなくてもよい。方法は、エマルションを加熱する工程を含んでもよい。例えば、エマルションは、ヒドロシリル化反応を促進するために、又はヒドロシリル化反応を加速させるために、加熱を必要としてもよい。あるいは、加熱は必要とされなくても又は所望されなくてもよい。例えば、エマルション並びに／又は第１、第２、及び第３の反応物のうちの１つ以上又は極性液体は、大気圧で、室温（約２５℃）〜２５０℃、あるいは室温〜１５０℃、あるいは室温〜１１５℃の温度まで加熱してもよい。反応物は、反応物を硬化させる（架橋する）ために十分な時間、例えば０．１〜３時間にわたって、加熱され得る。更なる実施形態では、上記のいずれか１つ以上の値の範囲内又はそれらの値の間の、整数及び分数のいずれであっても、任意の値又は値の範囲が想到される。
【００４４】
典型的には、ヒドロシリル化反応は、当技術分野において一般に理解されているように、第１の直鎖反応物の２つの不飽和炭素−炭素部分と、第２の直鎖反応物の２つのＳｉ−Ｈ部分との間で進む。この反応は、直鎖又は直鎖骨格を有するポリマーを形成する。したがって、粒子はこの時点で直鎖骨格を有する、すなわち、粒子はポリマーによって構成されており、このポリマー自体が直鎖骨格を有するということができる。直鎖骨格は、直鎖シリコーン骨格又は直鎖有機（すなわち、非シリコーン）骨格と更に記述されてもよい。
【００４５】
第３の反応物は通常、連鎖停止剤として作用して、前述のヒドロシリル化反応物から形成される鎖の成長を停止させる。これらの反応のいずれか１つ以上は、同時に又は逐次的に起こってもよい。第３の反応物の縮合可能な反応性基は通常、第１、第２、及び第３の反応物の前述のヒドロシリル化反応に関与しない。
【００４６】
第１、第２、及び第３の反応物のヒドロシリル化反応の際に、粒子が形成される。換言すれば、第１、第２、及び第３の反応物は、エマルション中でヒドロシリル化触媒の存在下で反応して、１つ以上のヒドロシリル化反応により粒子を形成して、エマルション中で粒子を形成する。あるいは、粒子はスラリー中に存在してもよい。
【００４７】
様々な実施形態において、粒子は典型的には更に、シリコーン又はポリオルガノシロキサン粒子と定義される。典型的には、第１、第２、及び／又は第３の反応物がケイ素−酸素結合又はシロキサン結合を含む場合、粒子はシリコーン又はポリオルガノシロキサン粒子と記述され得る。
【００４８】
しかしながら、粒子は代替として、特定の重量又はモルパーセントのケイ素を含む有機粒子と記述されてもよい。典型的には、第１、第２、及び第３の反応物が非常にわずかな重量又はモルパーセントのケイ素しか含まない場合、粒子はほぼ有機である。しかしながら、第２の直鎖反応物は２つのＳｉ−Ｈ部分を含まなければならないため、粒子はいくらかの重量又はモルパーセントのケイ素を含まなければならないことが理解される。換言すれば、第２の直鎖反応物のＳｉ−Ｈ部分のために少なくともいくらかのケイ素原子が存在するため、粒子は完全に有機でありケイ素を含まないというわけではない。
【００４９】
この段階では、粒子は代替として、第１、第２、及び第３の反応物のヒドロシリル化反応生成物として記述することができる。このヒドロシリル化反応生成物は、Ａｒｅｓなどの振動式（ｏｓｃｉｌｌａｒｙ）レオメーター（平行プレートを使用）を使用して２５℃で測定される粘度が、１〜５００，０００、１〜１００，０００、１〜１０，０００、１〜１，０００、１〜１００、１００〜５００，０００、１００〜１００，０００、１００〜１０，０００、１００〜１，０００、１，０００〜５００，０００、１，０００〜１００，０００、１，０００〜１０，０００Ｐａ−ｓｅｃなどであると更に記述することができる。更なる実施形態では、上記のいずれか１つ以上の値の範囲内又はそれらの値の間の、整数及び分数のいずれであっても、任意の値又は値の範囲が想到される。
【００５０】
前述の反応において形成される粒子（又は、例えば粒子を構成するポリマー）は、その粒子に配置された縮合可能な反応性基を有し、極性液体中に配置されている。言い換えれば、粒子を構成するポリマーは、そのポリマーに配置された縮合可能な反応性基を有する。粒子が固体粒子である場合、極性液体中で粒子が形成されると、前述のエマルションは、より正確には、極性液体が連続相であり、（固体）粒子が連続相中に分散した分散相である分散系と記述することができる。しかしながら、粒子が固体でない（例えば、ゲル又は液体である）場合、前述のエマルションは、極性液体が連続相であり、（非固体、例えばゲル又は液体）粒子が連続相中に分散した分散相であるエマルションとして引き続き正確に記述されてもよい。
【００５１】
あるいは、方法のこの段階で形成される粒子は、粒子のポリマーネットワークに化学的に結合されたＳｉ−アルコキシ基を含む（シリコーン又は有機ポリマー）粒子と記述されてもよい。しかしながら、方法のこの段階で形成される前述の粒子は縮合により架橋されていないため、方法のこの段階で形成される粒子は最終的な粒子ではなく、この段階ではエラストマーではない。別の実施形態では、方法のこの段階により形成される粒子は、−Ｓｉ（ＯＲ）ｎ基（式中、Ｒは本明細書中で記述されている通りであってもよく、又は任意の有機部分であってもよく、ｎは１〜３の数、すなわち、１、２、又は３である）を有すると記述され得る。これらの基は、第１、第２、及び第３の反応物の反応の際に形成されるポリマーネットワークに共有結合されていると記述され得る。
【００５２】
極性液体を除去する工程：
方法は、粒子から極性液体を除去する工程又は粒子から極性液体を分離する工程を任意に含んでもよい。方法は、粒子を乾燥又は脱水する工程を含んでもよい。あるいは、方法は、粒子から極性液体を除去又は分離する工程を含まなくてもよい。
【００５３】
一実施形態では、極性液体は水であり、方法は、粒子から水を除去し、粒子を乾燥させる工程を含む。別の実施形態では、極性液体はメタノール及び／又はエタノールであり、方法は、粒子からメタノール及び／又はエタノールを除去し、粒子を乾燥させる工程を含む。更に別の実施形態では、極性液体はメタノール及び／又はエタノール（それぞれ水と組み合わせてもよい）であり、方法は、メタノール及び／又はエタノールを除去する工程を含まない。代替の実施形態では、極性液体は水であり得、方法は、水を除去する工程を含まない。換言すれば、粒子は、極性液体中に残留させてもよく、又はそこから除去してもよい。
【００５４】
極性液体の一部分は除去されてもよく、極性液体の一部分は残留させてもよいこともまた想到される。例えば、極性液体が除去される場合、いかなる量が除去されてもよい。例えば、極性液体の全量が除去されてもよく、又は極性液体の全量未満の任意の一部分が除去されてもよい。極性液体は、当技術分野において既知の任意の機構によって除去することができる。例えば、極性液体は、真空及び／又はろ過（例えば真空ろ過）、蒸発、乾燥、オーブン中での加熱などによって除去することができる。
【００５５】
縮合反応により直鎖骨格を架橋する工程：
本方法はまた、縮合反応により（ポリマー／粒子の）直鎖骨格を架橋して縮合架橋粒子を形成する工程も含む。方法はまた、エマルション中の第１、第２、及び／若しくは第３の反応物に並びに／又は粒子に縮合触媒を添加して、縮合可能な基の縮合反応により直鎖シリコーン骨格を架橋して、縮合架橋粒子を形成する工程を含んでもよい。この架橋反応は、任意の既知の縮合反応機構により進行させることができる。縮合触媒及びヒドロシリル化触媒は、一緒に又は一方の前に他方を添加してもよい。例えば、縮合触媒及びヒドロシリル化触媒は、ヒドロシリル化の前に第１、第２、及び／又は第３の反応物に混合又は添加されてもよい。一実施形態では、縮合触媒は、ヒドロシリル化の間中存在し（不活性ではあるが）、その後縮合反応を触媒する。別の実施形態では、縮合触媒は、ヒドロシリル化反応が起こった後に添加される（例えば、更に、ヒドロシリル化反応自体が起こっている間は存在しない）。
【００５６】
同様に、縮合触媒は特には限定されず、当技術分野において既知の任意のものであってよい。様々な実施形態において、縮合触媒は、ジブチルスズジラウレート、ジブチルスズジアセテート、ジメチルスズジネオデカノエート、オクタン酸スズ、オレイン酸スズ、ネオデカン酸スズ、ジオクチルスズジラウレート、ビス−２−エチルヘキサン酸スズ、オクタン酸鉄、オクタン酸亜鉛など及びそれらの組み合わせである。あるいは、テトラメチルグアニジンなどのグアニジン、及び酢酸トリエチルアンモニウムなどのカルボン酸のアミン塩もまた使用することができる。本発明において利用される縮合触媒の量もまた、特には限定されない。様々な実施形態において、縮合触媒は、粒子１００重量部当たり、０．１〜１０、０．１〜１、１〜１０、０．１、０．２、０．３、０．４、０．５、０．６、０．７、０．８、０．９、１、２、３、４、５、６、７、８、９、又は１０重量部の量で利用される。更なる実施形態では、上記のいずれか１つ以上の値の範囲内又はそれらの値の間の、整数及び分数のいずれであっても、任意の値又は値の範囲が想到される。
【００５７】
一実施形態では、縮合触媒は希釈剤中に希釈される。関連する実施形態では、縮合触媒を添加する工程は、希釈剤中に希釈された縮合触媒と粒子を混合する工程と更に定義される。希釈剤は特には限定されず、メタノール、エタノール、炭化水素、シリコーン、グリコール、水、及びそれらの組み合わせから選択することができる。
【００５８】
縮合反応に関して、縮合触媒は使用されてもよく、又は省略されてもよい。例えば、縮合触媒は、加熱して又は加熱せずに、使用されてもよい。更に、加熱だけを使用して、縮合触媒を用いずに縮合反応を行ってもよい。別の実施形態では、縮合触媒は水と一緒にエマルションに形成され、このエマルションが粒子に添加される。更に、縮合反応は、エマルション中で又はエマルションとは別々に起こってもよい。例えば、粒子がエマルション中にもはや存在しないように、極性液体を粒子から分離してもよい。この時点で、例えば、縮合触媒を用いて又は用いずに、加熱して又は加熱せずに、縮合反応が起こってもよい。
【００５９】
縮合後、架橋粒子は、溶媒中に不溶であるが膨潤性であるようなエラストマーであると更に記述することができる。例えば、水又は極性液体の除去により、エラストマー粒子を単離することができる。
【００６０】
更なる実施形態：
本開示はまた、粒子を調製する方法であって、第１の直鎖反応物を準備する工程、第２の直鎖反応物を準備する工程、第３の反応物を準備する工程、ヒドロシリル化触媒を準備する工程、及び極性液体を準備する工程という前述の工程を含む、方法を提供する。しかしながら、この実施形態において、方法は、粒子を形成する手段を含む。例えば、粒子を形成する手段は、上記の工程の、全部又は一部の、及び任意の組み合わせの、任意の１つ以上であってもよい。
【００６１】
架橋粒子：
本開示の方法を使用して最終的に形成される架橋粒子自体は、代替として、複数の粒子と記述され得る。架橋粒子は、固体、液体又はエラストマー、例えば、当技術分野において固体と液体の両方の性質を有するエラストマー化合物として知られているシリコーンゴムであってもよい。架橋粒子はエラストマーであると記述されてもよい。例えば、架橋粒子は、有機溶媒中に溶解できない（又はごくわずかに可溶で、当技術分野において理解されている通り潜在的に膨潤性である）シリコーンゴムと更に定義されてもよい。シリコーンゴムはまた、１種以上の有機溶媒中に膨潤性であると記述されてもよい。あるいは、架橋粒子は、ポリオルガノシロキサン粒子又は１種以上のポリオルガノシロキサン、若しくは１種以上のシリコーン、若しくは１種以上のシリコーンゴムなどである、これらを含む、これらから本質的になる、又はこれらからなる、粒子と記述されてもよい。あるいは、架橋粒子は、第１、第２、及び第３の反応物の前述のヒドロシリル化反応生成物を含む、これらから本質的になる、又はこれらからなる、粒子と記述されてもよい。様々な実施形態において、「から本質的になる」という用語は、架橋粒子が、１種以上の有機ポリマー及び／又は非シリコーンポリマーを含まない、又は１０、９、８、７、６、５、４、３、２、１、０．５、０．１、又は０．０５重量パーセント未満含むことを述べる。
【００６２】
再び架橋粒子自体に関して、架橋粒子の径又は形状は特には限定されない。典型的には、架橋粒子は、当業者に理解されている通り、ほぼ球形又は卵形である。架橋粒子は、１〜５００、１〜４５０、１〜４００、１〜３５０、１〜３００、１〜２５０、１〜２００、１〜１５０、１〜１００、１００〜５００、１５０〜４５０、２００〜４００、２５０〜３５０、３００〜３５０、５〜９５、１０〜９０、１５〜８５、２０〜８０、２５〜７５、３０〜７０、３５〜６５、４０〜６０、４５〜５５、５０〜５５、１〜２０、２〜１９、３〜１８、４〜１７、５〜１６、６〜１５、７〜１４、８〜１３、９〜１２、１０〜１１、１〜１０、２〜９、３〜８、４〜７、５〜６、５０〜７０、５５〜６５、又は６０〜６５ミクロンの平均径（又は平均径分布）を有し得る。別の実施形態では、粒子は、１０〜１００ｎｍ、０．１〜１，０００マイクロメートル、又は１，０００〜５，０００マイクロメートルの平均径又は平均径分布を有する。粒子の平均径は、Ｍａｌｖｅｒｎ  Ｍａｓｔｅｒｓｉｚｅｒ（登録商標）Ｓを使用して決定することができる。更なる実施形態では、上記のいずれか１つ以上の値の範囲内又はそれらの値の間の、整数及び分数のいずれであっても、任意の値又は値の範囲が想到される。
【００６３】
更に、架橋粒子は、前述のもののいずれかを含む１種以上の添加剤を含んでもよい。更に、補強、非補強、及び準補強（ｓｅｍｉ−ｒｅｉｎｆｏｒｃｉｎｇ）充填剤、例えば、シリカ、アルミナ、及び／又は炭酸カルシウムが使用されてもよい。
【００６４】
方法により最終的に形成される架橋粒子は、ヒドロシリル化触媒及び極性液体の存在下で第１、第２、及び第３の反応物を混合して、第１、第２、及び第３の反応物がヒドロシリル化により反応して、縮合可能な反応性基が配置されており、極性液体中に配置されている粒子を形成するエマルションを形成する工程によって、方法において先に形成される粒子と１つ以上の特性を共有し得ることが想到される。
【００６５】
架橋粒子は、エマルション、スラリー、又は分散系中で使用してもよく、かつ／又は乾燥させて粉末として使用してもよい。あるいは、液体粒子が油状物を形成するように、エマルション、スラリー、又は分散系の極性液体を除去してもよい。
【００６６】
架橋粒子、エマルション、スラリー、及び／又は分散系は、パーソナルケア製品（例えば、シャンプー、デオドラント、口腔ケア組成物など）、抗菌製品、抗ニキビ製品、コーティング、化粧料、塗料、繊維製品などの任意の製品において、利用することができる。
【００６７】
分散系／エマルション：
本開示はまた、極性連続相及び極性連続相中に配置された前述の架橋粒子を含む分散系（前述したように、あるいはエマルションと記述される）も提供する。前述したように、架橋粒子が固体である場合、分散系は（液体）極性連続相中に分散した固体架橋粒子を含む。架橋粒子が液体である場合、分散系は典型的には、液体架橋粒子が（液体）極性連続相中に分散したエマルションと更に定義される。分散系は代替としてスラリーと記述されてもよい。本明細書に記載の又は前述の分散系又はエマルションは、前述の通り、１種の界面活性剤又は１種以上の界面活性剤を含んでもよい。
【００６８】
更に別の実施形態では、本開示は、高分子量シロキサンポリマーに加えて、別個の化学縮合反応を使用した架橋を可能にする反応性エンドキャッピング成分（すなわち、第３の反応物）も形成する反応性成分（すなわち、第１及び第２の直鎖反応物）を利用する逐次エマルション重合プロセスを記述する。換言すれば、様々な実施形態において、ケイ素鎖末端に縮合反応性基を有するエマルションポリマーは、ケイ素に接するアルコキシなどの縮合可能な脱離基を有する特殊な連鎖停止剤（すなわち、第３の反応物）の存在下で形成することができる。このプロセスを使用して、反応生成物がその後、界面活性剤の存在下で水中に乳化され得るように、Ｓｉ−Ｈ末端基及びＳｉ−ビニル末端基を有する比較的低分子量のシロキサンを、Ｓｉ−Ｈ官能基又はＳｉ−ビニル官能基のいずれかに加えてケイ素アルコキシ官能基を有する少量の連鎖停止剤と混合することができる。Ｓｉ−ＨとＳｉ−ビニルとの間で付加反応が起こって、各エマルション粒子内の高分子量ポリマーを成長させるように、Ｐｔ触媒をその後エマルションに添加することができる。Ｐｔに触媒されるヒドロシリル化逐次重合と同時に、連鎖停止剤はまた、Ｓｉに接するアルコキシ官能基を有する基で成長鎖をキャッピングするための反応に関与し得る。連鎖停止基の濃度によりポリマーの最終的な分子量を決定することができ、この濃度は分子量と反比例して変わるため、比較的少量の連鎖停止剤が使用され得る。Ｐｔに触媒される逐次重合が終了した時点で、縮合触媒を任意に添加してもよく、これはアルコキシ官能性ポリマーの縮合反応を促進して架橋ネットワークを形成する。したがってアルコキシ官能基を有する高分子量シロキサンポリマーのエマルションは、本開示の方法によって調製することができ、このようなポリマーは架橋されてエラストマーを形成することができる。
【００６９】
フィルム：
本開示はまた、上記の粒子から形成されるフィルムも提供する。フィルムは特には限定されず、いかなる寸法の長さ、幅、及び厚さを有してもよい。フィルムは、前述の粒子を含んでもよく、前述の粒子から本質的になってもよく、又は前述の粒子からなってもよい。一実施形態では、「から本質的になる」という用語は、フィルムが、粒子自体のポリマー以外にポリマーを含まないことを述べる。様々な実施形態において、フィルムは、１０〜１００ｎｍ、０．１〜１，０００マイクロメートル、又は１，０００〜５，０００マイクロメートルの厚さを有する。更なる実施形態では、上記のいずれか１つ以上の値の範囲内又はそれらの値の間の、整数及び分数のいずれであっても、任意の値又は値の範囲が想到される。
【００７０】
フィルムは、当技術分野の任意の方法によって形成することができる。一実施形態では、方法は、極性液体から架橋粒子を分離する工程を含む。これは代替として、極性液体を除去する工程又は粒子を乾燥させる工程と記述されてもよい。この工程は上述の通りであり得る。方法は、次いで、粒子を使用してフィルムを形成する工程を含み得る。様々な実施形態において、フィルムは、周囲条件で又は加熱しながら、押出又は水の蒸発を使用して形成される。
【００７１】
本開示の方法は典型的には、高分子量ポリマーの製造を可能にする。架橋する前、分子量は典型的には第１、第２、及び第３の反応物の比によって決まるが、第３の反応物（連鎖停止剤として）の濃度は分子量を反比で制御する傾向がある。本開示のポリマーは、より低分子量の同様のポリマーよりも靭性／強度が高い傾向がある。これらのポリマーは、より効率的にかつ頑強にフィルムを形成することができる傾向があり、それらの低分子量類似体よりも低いせん断弾性率を有する傾向がある。更に、これらのポリマーは軟質になりやすいため、エラストマーを形成することができる。加えて、これらのポリマーは低い架橋密度及び高い膨潤性を有する傾向がある。本開示の分散系／エマルションは、高分子量ポリマーの取り扱いをより容易にかつ効率的にすることができ、より少ない時間と費用ではるかに容易にフィルムを製造することを可能にする。
【実施例】
【００７２】
実施例１：
ジメチルビニルシロキシ末端基を有し、ビニル含量が約０．０９パーセントで粘度が約５５，０００センチポアズのポリジメチルシロキサン５０ｇを、Ｍａｘ１００カップに量り入れ、その後、ジメチル水素末端基を有し、水素含量がＳｉ−Ｈとして１．６６パーセントで粘度が約３０センチポアズのポリジメチルシロキサン０．７０８ｇ、及び以下の構造：ＨＭｅ２ＳｉＯＳｉＭｅ２（ＣＨ２）２Ｓｉ（ＯＭｅ）３を有する連鎖停止シロキサン０．１５２ｇを入れた。ＳｐｅｅｄＭｉｘｅｒ（登録商標）実験室用ミキサーを使用して、カップを最高速度（３４００ＲＰＭ）で３０秒間回転させた。次に０．０３４ｇのＳｙｌｏｆｆ（登録商標）４０００（Ｐｔ触媒）を添加し、カップを最高速度で２０秒間回転させた。１．１０ｇのＣ１２ＥＯ４（Ｂｒｉｊ（登録商標）３０）、その後１．１０ｇの７２％（水溶液）Ｃ１２ＥＯ２３（Ｂｒｉｊ（登録商標）３５Ｌ）及び１．２ｇの水（水＃１）を添加した。カップを最高速度で３０秒間回転させた。カップ中の混合物は非常に粘稠なゲル状の粘稠性を有しており、円錐形をしており、透明であった。カップの壁をスパチュラで掻きとり、混合物を分散させるためにカップ中に広げた。カップを再度３０秒間回転させると、混合物は再び円錐形となり、ゲル状であり、また透明であった。段階的に水を増量しながら、１ｇから始めて、次いで２ｇ、次いで３ｇ、次いで４ｇ、次いで５ｇ、次いで７ｇ、次いで８ｇ、合計で３０ｇの水＃２でカップの内容物を希釈し、水を添加した後に毎回カップを最高速度で２０秒間回転させた。外観が白く完全に不透明のエマルションを、周囲実験室条件で約１８時間静置した。エマルションは、約６０パーセントの、ケイ素−アルコキシ官能基を有する高分子量ポリジメチルシロキサンの活性非イオン性エマルションで構成されていた。エマルションの粒径は、Ｍａｌｖｅｒｎ  Ｍａｓｔｅｒｓｉｚｅｒ（登録商標）２０００を使用して決定し、１．２２μｍ（５０パーセンタイル）及び１．７４μｍ（９０パーセンタイル）であることが分かった。約７ｇのエマルションを１５０ｍｍのプラスチック製ペトリ皿にピペットで移すことによってポリマーフィルムを注入成形し、エマルションを２４時間乾燥させた。フィルムの試験により、開始時の５５，０００センチポアズのポリマーよりもはるかに高い粘度であることが判明した。ポリマーはエラストマーではなく、ヘプタン中に可溶であった。
【００７３】
Ｍａｘ４０カップ中に２０ｇのエマルションを、その後、５０パーセントの活性ジオクチルスズジラウレートの水性エマルションを量り入れた。ＳｐｅｅｄＭｉｘｅｒ（登録商標）実験室用ミキサーを使用して、カップを最高速度で２０秒間回転させた。エマルションから分取した１０ｇを、プラスチック製ペトリ皿にピペットで移し、周囲実験室条件で約２０時間乾燥させた。得られたフィルムはエラストマーであり、タックフリーであった。２回目に分取した１０ｇを、ピペットでペトリ皿に移し、約３日間乾燥させた。得られたエラストマーフィルムの重量を測定し、６０ｍＬジャーに移した。ジャーにヘプタンを満たし、ジャーに蓋をし、約４８時間静置した。ジャー内のエラストマーフィルムは、顕著に膨潤した。ジャーを開き、その内容物を出して、事前に重量を測定した直径１００ｍｍのワイヤーメッシュ（３０×３０メッシュ）スクリーンに移した。スクリーンを１分間かけて数回振り動かして余分なヘプタンを除去し、ヘプタンで膨潤したエラストマーを含めたスクリーンの重量を測定した。スクリーンを実験室のフード内に置き、ヘプタンを周囲実験室条件で１６時間乾燥させた。スクリーンを７０℃のオーブン中に４時間入れ、その後放冷し、重量を再び測定した。これらの重量から、ヘプタン中での膨潤体積パーセント及びゲルパーセントを決定した。
膨潤体積パーセント（Ｃ７Ｈ１６中）：６，２００％
ゲルパーセント：７９．３パーセント
【００７４】
実施例２：
１０ｇの実施例１に記載のエマルションを、Ｍａｘ２０カップに量り入れ、その後、０．０３２ｇのＤＢＵ（１，８−ジアザビシクロウンデカ−７−エン）を量り入れた。ＳｐｅｅｄＭｉｘｅｒ（登録商標）実験室用ミキサーを使用して、カップを最高速度で２０秒間回転させた。１０ｇのエマルションを、プラスチック製ペトリ皿にピペットで移し、２０時間乾燥させた。得られたフィルムはエラストマーであり、ヘプタン中に不溶であった。
【００７５】
前述の実施例は、どのように超高分子量ポリマーの粒子が形成され、粒子内のポリマーが更に架橋されてエラストマーネットワークを形成するのかを示す。反応性官能基を有する中分子量のポリマーを粒子に形成し、ヒドロシリル化により反応させて超高分子量ポリマーの粒子を形成する。各粒子のポリマーを、架橋ポリマーを形成する縮合反応により更に反応させ、エラストマーを得る。このように、この方法によって、超高分子量ポリマーから誘導されるエラストマーの粒子を調製することができる。他の手段を使用して超高分子量ポリマーから出発して粒子を調製することは、そのような超高分子量ポリマーに関連する高い粘度のために困難である。
【００７６】
上記の値の１つ以上は、その変動が本開示の範囲内にとどまる限り、±５％、±１０％、±１５％、±２０％、±２５％など、変わり得る。マーカッシュ群の各要素からは、他の全ての要素から独立して予期せぬ結果が得られる可能性がある。各要素は、個別に及び／又は組み合わせて依拠されてもよく、特許請求の範囲内の特定の実施形態のための適切な根拠を提供する。独立請求項及び従属請求項の全ての組み合わせの主題が、単独従属であっても複数従属であっても、本発明において明白に想到されている。本開示は、説明の文言を含めて限定的なものではなく、例示的なものである。上記の教示を踏まえて本開示の多くの変更形態及び変形形態が可能であり、また本開示は、本明細書で具体的に記述されている方法とは別の方法により実施されてもよい。